(57)【要約】      （修正有） 【課題】溶剤の揮発及び液漏れなどを起こさず、性能の優れた色素増感型太陽電池用電解質、及び本電解質を用いた太陽電池を提供する。【解決手段】色素増感型態様電池用電解質として、窒素系イオン性セグメントＡとシロキサンセグメントＢとを含む共重合体と、ヨウ素とを含む電解質であって、前記共重合体のセグメントＡが下記式（１）で表される四級化窒素原子含有カチオンのヨウ化物から選択される１種以上からなり、前記セグメントＢが下記式２で表されるケイ素原子２個以上を含むポリシロキサン構造を有する化合物を用いる。2007305324.tif 0000142007305324.tif 000015【選択図】なし【特許請求の範囲】
【請求項１】
窒素系イオン性セグメントＡとシロキサンセグメントＢとを含む共重合体と、ヨウ素とを含む色素増感型太陽電池用電解質であって、前記セグメントＡが下記式（１）で表される四級化窒素原子含有カチオンのヨウ化物からなり、前記セグメントＢが下記式（２）で表されるケイ素原子２個以上を含むポリシロキサン構造を有する、色素増感型太陽電池用電解質。
【化１】
2007305324.tif 000009
（式中、Ｒ１は置換又は非置換の一価の炭化水素基であり、Ｒ２は脂肪族不飽和結合を有しない置換又は非置換の一価の炭化水素基であり；ｍ及びｎは２以上の整数を表し；「−」は結合を表し；Ｉ−はヨウ素イオンを表す。）
【化２】
2007305324.tif 000010
（式中、Ｒ３及びＲ４はそれぞれ独立して、脂肪族不飽和結合を有しない置換又は非置換の一価の炭化水素基であり；ｎは１以上の整数を表す。）
【請求項２】
イオン性ヨウ化物及びイオン性液体からなる群から選択され、全電解質重量に対して５０重量％以下の量である化合物と、請求項１記載の色素増感型太陽電池用電解質とを含む、色素増感型太陽電池用電解質。
【請求項３】
少なくとも１の表面に透明導電膜を備えた透明基板と、前記透明導電膜に相対向する位置に配置された導電性基板とを有し、前記透明導電膜と前記導電性基板との間に、色素を吸着した多孔性半導体層と、電解質とを備えた色素増感型太陽電池であって、
前記電解質が、請求項１又は２に記載の電解質である色素増感型太陽電池。
【請求項４】
下記式（３）で表される三級アミンセグメントＣと下記式（２）で表されるシロキサンセグメントＢとを含む共重合体と、下記式（４）で表されるヨウ化炭化水素系化合物及びヨウ素（Ｉ２）を含む混合物を、色素を吸着させた多孔質半導体層に塗布した後に浸透させる、色素増感型太陽電池用電解質層の形成方法。
【化３】
2007305324.tif 000011
（式中、Ｒ２は、脂肪族不飽和結合を有しない置換又は非置換の一価の炭化水素基であり；ｍ及びｎは２以上の整数を表し；「−」は結合を表す。）
【化４】
2007305324.tif 000012
（式中、Ｒ３及びＲ４はそれぞれ独立して、脂肪族不飽和結合を有しない置換又は非置換の一価の炭化水素基であり；ｎは１以上の整数を表し；「−」は結合を表す。）
【化５】
2007305324.tif 000013
（式中、Ｒ1は置換又は非置換の一価の炭化水素基である。）
【発明の詳細な説明】
【技術分野】
【０００１】
本発明は色素増感型太陽電池用電解質、それを用いた太陽電池、ならび前記太陽電池の電解質層の形成方法に関するものである。詳細には、シロキサン結合と第四級アンモニウムヨウ化物イオン構造を有する特定化学構造をもつ化合物を含む電解質と、それを用いた色素増感型太陽電池に関する。
【背景技術】
【０００２】
増感色素を吸着させた酸化物半導体を電極として用いて構成した太陽電池はすでに公知である。図１はこのような色素増感型太陽電池の一般的な構造の断面図である。図１に示すとおり、ガラス等から選択される基板１上に透明導電膜（透明電極）２が配置され、この透明導電膜２の上に分光増感色素を吸着させた多孔性半導体膜３が形成されている。この透明導電膜２に相対向する位置に間隙をおいて対向電極である導電性基板４が配置され、さらに透明導電膜２と導電性基板４との間に電解質６が配置され且つ側部が封止材５によって封止されている。このタイプの色素増感型太陽電池においては、色素を吸着した多孔質半導体膜３は、代表的なものとしては色素を吸着させた酸化チタン薄膜からなり、この酸化チタン薄膜に吸着されている色素が可視光によって励起され、それによって発生した電子が酸化チタン薄膜中の酸化チタン微粒子に渡されることによって光発電が起こる。
【０００３】
色素増感型太陽電池に用いる電解質としては、これまでに種々の化合物が検討されている。例えば、酸化還元性物質とシロキサン変性アクリルとを含む液状電解質、及び場合によりアミノシランを用いたゲル状電解質（例えば、特許文献１参照）、ポリシロキサンマトリクスに電解液を含むゲル状電解質（例えば、特許文献２参照）、イソシアネート基含有化合物とアミノ基含有化合物とを架橋させて得られる網目構造体に、溶媒に溶解した酸化還元体を含有させたゲル電解質（例えば、特許文献３参照）、及びジシアノアミドアニオンを含むイオン性液体電解質（例えば、特許文献４参照）が公知である。さらに、最近では第四級アンモニウムヨウ化物イオン基を側鎖として有するポリジメチルシロキサンを色素増感型太陽電池に用いることが報告されている（非特許文献１）。
【特許文献１】特開２００４−２８１２６７号公報
【特許文献２】特開２００２−２１６８６１号公報
【特許文献３】特開２００２−２８９２７１号公報
【特許文献４】特開２００５−８５５８７号公報
【非特許文献１】W.Liら、Journal of Photochemistry and Photobiology A:Chemistry, 170 (2005) 1-6
【発明の開示】
【発明が解決しようとする課題】
【０００４】
上記の従来技術においては、色素増感型太陽電池の電解質は通常、酸化還元性物質を適切な溶剤に溶解して得られる液状電解質であるために、溶剤の揮発及び電解液の液漏れなどの問題が生じるおそれがあり、これが色素増感型太陽電池の耐久性及び信頼性を低くする一因となっていた。
【０００５】
上記特許文献４には、溶剤の揮発による、太陽電池としての性能低下を防止するために不揮発性のイオン性液体を電解質の溶剤として用いることが開示されている。しかし、この場合でも液漏れを完全に防止することは困難であり、また低温においてはイオン性液体の粘度の上昇に伴って電荷輸送効率が低下するという問題が生じる。特許文献１から３のように、高分子電解質を用いることで液状電解質に伴う問題点を解決することも提案されているが、高分子化合物を多孔質半導体の細孔に浸透させることは困難である。また、高分子の原料となるモノマーを多孔質半導体に含浸させて重合しようとする場合は、ヨウ素及びヨウ素イオンなどによる重合反応阻害が生じる場合が多いという問題がある。さらに高分子電解質においては、架橋度を高めると電解質中でのイオン輸送が阻害されるという問題、さらには高分子と半導体表面との接触が不十分になりやすいという問題があった。また、非特許文献１に記載されたポリジメチルシロキサン系化合物は、側鎖として四級化窒素原子含有カチオン官能基を有するため、電解質として用いた場合に電解質のミクロ相分離が起こりやすいという問題がある。
【０００６】
本発明は上記問題点に鑑みてなされたものであり、溶剤の揮発及び液漏れなどの液体電解質使用時の問題を解消し、並びに従来の高分子電解質を用いた場合の性能及び製造工程上の問題点を解消できる色素増感型太陽電池用電解質、本電解質を用いた太陽電池、ならびに本電解質を含む電解質層を太陽電池基板上の半導体コーティング層上に形成する方法を提供しようとするものである。
【課題を解決するための手段】
【０００７】
上記問題点を解消するために、本発明は、四級窒素カチオンのヨウ化物とシロキサン構造とを主鎖に有するイオン性高分子と、ヨウ素（Ｉ２）とを主成分とし、所望によりイオン性又は極性成分を添加した電解質を用いる。
【０００８】
すなわち、本発明の色素増感型太陽電池用電解質は、窒素系イオン性セグメントＡとシロキサンセグメントＢとを含む共重合体と、ヨウ素とを含む色素増感型太陽電池用電解質であって、前記セグメントＡが下記式（１）で表される四級化窒素原子含有カチオンのヨウ化物からなり、前記セグメントＢが下記式（２）で表されるケイ素原子２個以上を含むポリシロキサン構造を有するものである。
【０００９】
【化１】
2007305324.tif 000002
（式中、Ｒ１は置換又は非置換の一価の炭化水素基であり、Ｒ２は脂肪族不飽和結合を有しない置換又は非置換の一価の炭化水素基であり；ｍ及びｎは２以上の整数を表し；「−」は結合を表し；Ｉ−はヨウ素イオンを表す。）
【００１０】
【化２】
2007305324.tif 000003
（式中、Ｒ３及びＲ４はそれぞれ独立して、脂肪族不飽和結合を有しない置換又は非置換の一価の炭化水素基であり；ｎは１以上の整数を表し；「−」は結合を表す。）
【００１１】
本発明の色素増感型太陽電池用電解質は、イオン性ヨウ化物及びイオン性液体からなる群から選択され、全電解質重量に対して５０重量％以下の量である化合物と、上記色素増感型太陽電池用電解質とを含んでもよい。
【００１２】
本発明はさらに上記電解質を用いた色素増感型太陽電池に関するものであり、本発明の色素増感型太陽電池は、少なくとも１の表面に透明導電膜を備えた透明基板と、透明導電膜に相対向する位置に配置された導電性基板とを有し、透明導電膜と導電性基板との間に、色素を吸着した多孔性半導体層と、電解質とを備えた色素増感型太陽電池であって、
電解質が上記電解質であるものである。
【００１３】
本発明はさらに、上記電解質の形成方法に関するものであり、本発明の色素増感型太陽電池用電解質層の形成方法は、下記式（３）で表される三級アミンセグメントＣと下記式（２）で表されるシロキサンセグメントＢとを含む共重合体と、下記式（４）で表されるヨウ化炭化水素系化合物及びヨウ素（Ｉ２）を含む混合物を、色素を吸着させた多孔質半導体層に塗布した後に浸透させることを含む。
【００１４】
【化３】
2007305324.tif 000004
（式中、Ｒ２は脂肪族不飽和結合を有しない置換又は非置換の一価の炭化水素基であり；ｍ及びｎは２以上の整数を表し；「−」は結合を表す。）
【００１５】
【化４】
2007305324.tif 000005
（式中、Ｒ３及びＲ４はそれぞれ独立して、脂肪族不飽和結合を有しない置換又は非置換の一価の炭化水素基であり；ｎは１以上の整数を表す。）
【００１６】
【化５】
2007305324.tif 000006
（式中、Ｒ1は置換又は非置換の一価の炭化水素基である。）
【００１７】
本発明では上記の構成により、以下の特徴の少なくとも１つ、最良の場合は全ての効果を得ることができる。
（１）液体をゲル化させて得られる電解質と比較して、溶媒の浸み出しなどの問題を生じない。
（２）低温での柔軟性を有するシロキサン鎖を高分子構造の一部として有するために、低温領域における電荷輸送特性の低下が少ない。
（３）シロキサン鎖は温度及び光に対して安定であるため、長期間太陽光に曝露しても、本発明の電解質は安定であり劣化しにくい。
【００１８】
（本発明の電解質）
本発明の電解質は、四級化窒素原子含有カチオンのヨウ化物（窒素系イオン性セグメントＡといい、本明細書中では単にセグメントＡとも記す）とシロキサン結合を含む単位（シロキサンセグメントＢといい、本明細書中では単にセグメントＢとも記す）とを分子骨格に含む共重合体を必須成分として含む。本共重合体は、具体的には上記化学式（１）で表される二価のヨウ化四級アンモニウム塩含有基から選択される窒素系イオン性セグメントＡと、上記化学式（２）で表されるシロキサンセグメントＢとを含む共重合体である。本共重合体は、さらに任意選択でＡ及びＢ以外の共重合単位を、本発明の効果を損ねない範囲で含むことができるが、実質的に窒素系イオン性セグメントＡ及びシロキサンセグメントＢのみからなる共重合体であることが特に好ましい。
【００１９】
上記式（１）及び式（４）において、Ｒ１は置換又は非置換の一価の炭化水素基である。かかるＲ１は炭素原子数１〜１０の置換又は非置換の一価炭化水素基であることが好ましく、具体的には、メチル基、エチル基、プロピル基、ブチル基、ペンチル基、ヘキシル基、ヘプチル基、オクチル基などの直鎖状もしくは分岐鎖状のアルキル基；ビニル基、アリル基、１−プロペニル基、イソプロペニル基、２−ブテニル基、１，３−ブタジエニル基、２−ペンテニル基、２−ヘキセニル基、シクロプロペニル基、シクロペンテニル基、シクロヘキセニル基などのアルケニル基；フェニル基、トリル基、キシリル基などのアリール基；ベンジル基、フェネチル基などのアラルキル基；クロロメチル基、３，３，３−トリフルオロプロピル基などのハロゲン置換アルキル基などが例示される。Ｒ１が任意選択で置換基を有する場合の置換基としては、例えば、アルコキシ基（好ましくは炭素数１〜１０のアルコキシ基）、アルキルシリル基（好ましくは各アルキル基が独立して炭素数１〜１０のアルキル基であるトリアルキルシリル基）、アミノアルキル基（好ましくは各アルキル基が独立して炭素数１〜１０のアルキル基であるジアルキルアミノ基）、及びパーフルオロアルキル基（好ましくは炭素数１〜６のパーフルオロアルキル基）を挙げることができる。
【００２０】
上記式（１）及び式（３）において、Ｒ２は脂肪族不飽和結合を有しない置換又は非置換の一価の炭化水素基である。かかるＲ２は炭素原子数１〜１０の置換又は非置換の一価炭化水素基であることが好ましく、具体的には、メチル基、エチル基、プロピル基、ブチル基、ペンチル基、ヘキシル基、ヘプチル基、オクチル基などの直鎖状もしくは分岐鎖状のアルキル基；フェニル基、トリル基、キシリル基などのアリール基；ベンジル基、フェネチル基などのアラルキル基；クロロメチル基、３，３，３−トリフルオロプロピル基などのハロゲン置換アルキル基などが例示される。Ｒ２が任意選択で置換基を有する場合の置換基としては、例えば、アルコキシ基（好ましくは炭素数１〜１０のアルコキシ基）、アルキルシリル基（好ましくは各アルキル基が独立して炭素数１〜１０のアルキル基であるトリアルキルシリル基）、アミノアルキル基（好ましくは各アルキル基が独立して炭素数１〜１０のアルキル基であるジアルキルアミノ基）、及びパーフルオロアルキル基（好ましくは炭素数１〜６のパーフルオロアルキル基）を挙げることができる。
【００２１】
本発明のセグメントＡとセグメントＢとを含む共重合体においては、共重合体に含まれる２個以上のセグメントＡの間で、Ｒ１及びＲ２はそれぞれ異なる基であることもできる。特に、Ｒ１及びＲ２は、メチル基、エチル基及びヘキシル基から選択されることが好ましい。
さらに、上記式（１）において、ｍ及びｎは２以上の整数を表すが、特に好ましくは３又は４を表す。
【００２２】
本発明の上記共重合体は、任意選択で、四級化窒素原子含有カチオンのヨウ化物を含む単位としてさらに以下の式（１’）で表される三価のヨウ化四級アンモニウム塩含有基から選択される窒素系イオン性セグメント単位を含み、分岐状構造を有することもできる。
【００２３】
【化６】
2007305324.tif 000007
（式中、Ｒ１は、上記式（１）及び式（４）において定義したＲ１に同じであり；ｍ、ｎ及びｋは２以上の整数を表し；「−」は結合を表し；Ｉ−はヨウ素イオンを表す。）
【００２４】
上記式（１）で表される二価のヨウ化四級アンモニウム塩含有基としては、例えば、I- [(C2H5)2N+[(C4H8)-]2]、I- [(C2H5)(CH3)N+[(C3H6)-]2]、I- [(CH3)(C6H13)N+[(C3H6)-]2]が挙げられる。さらに上記式（１’）で表される三価のヨウ化四級アンモニウム塩含有基としては、例えば、I- [(C2H5)N+[(C4H8)-]3]、I- [(CH3)N+[(C3H6)-]3、I- [(C6H13)N+[(C3H6)-]3]が挙げられる。これらのアンモニウム塩を含む各基は、それぞれの対応するアミン含有基を、ヨウ化エチル、ヨウ化メチル、又はヨウ化ｎ−ヘキシルと反応させることで形成できるが、これについてはさらに後述する。
【００２５】
上記式（２）で表されるシロキサンセグメントＢにおいて、Ｒ３及びＲ４はそれぞれ独立して、脂肪族不飽和結合を有しない置換又は非置換の一価の炭化水素基である。かかるＲ３及びＲ４は、炭素原子数１〜１０の置換又は非置換の一価炭化水素基であることが好ましく、具体的には、メチル基、エチル基、プロピル基、ブチル基、ペンチル基、ヘキシル基、ヘプチル基、オクチル基などの直鎖状もしくは分岐鎖状のアルキル基；フェニル基、トリル基、キシリル基などのアリール基；ベンジル基、フェネチル基などのアラルキル基；クロロメチル基、３，３，３−トリフルオロプロピル基、パーフルオロアルキル基などのハロゲン置換アルキル基などが例示される。Ｒ３及びＲ４が任意選択で置換基を有する場合の置換基としては、例えば、アルコキシ基（好ましくは炭素数１〜１０のアルコキシ基）、アルキルシリル基（好ましくは各アルキル基が独立して炭素数１〜１０のアルキル基であるトリアルキルシリル基）、アミノアルキル基（好ましくは各アルキル基が独立して炭素数１〜１０のアルキル基であるジアルキルアミノ基）、及びパーフルオロアルキル基（好ましくは炭素数１〜６のパーフルオロアルキル基）を挙げることができる。
【００２６】
さらに、共重合体に含まれる２個以上のセグメントＢの間で、Ｒ３及びＲ４はそれぞれ異なる基であることもできる。Ｒ３及びＲ４はメチル基であることが特に好ましい。
さらに、上記式（２）において、ｎは１以上の整数であり、２以上の整数であることが好ましい。
【００２７】
本発明の上記セグメントＡとセグメントＢとを含む共重合体は、上記式（３）で表される三級アミンセグメントＣ（単にセグメントＣとも記す）の少なくとも１種以上と、上記式（２）で表されるシロキサンセグメントＢとを含む共重合体、又はこれに任意選択により下記式（３’）で表される三価の三級アミンセグメントをさらに含む分岐状共重合体に、上記式（４）で表されるヨウ化炭化水素系化合物Ｒ１Ｉを反応させることによって得ることができる。
【００２８】
【化７】
2007305324.tif 000008
（式中、ｍ、ｎ及びｋは２以上の整数を表し；「−」は結合を表す。）
【００２９】
上記セグメントＣのうち、上記式（３）に相当するものとしては、例えば、 (C2H5)N[(C4H8)-]2, (C2H5)N[(C3H6)-]2、(CH3)N[(C3H6)-]2挙げられる。また、上記（３’）に相当するものとしては、N[(C4H8)-]3 及びN[(C3H6)-]3を挙げることができる（以上、式中で「−」は結合を表す）。
【００３０】
セグメントＣとシロキサンセグメントＢとを含む共重合体を製造する方法は特に限定されないが、例えば以下のようにして合成できる。
【００３１】
すなわち、上記式（３）及び所望によりさらに式（３’）の、ＣｎＨ２ｎ、ＣｍＨ２ｍ及びＣｋＨ２ｋの末端の２個の炭素原子によりエチレン性不飽和結合が形成されている化学構造を有するジオレフィン含有アミン化合物及び所望によりさらにトリオレフィン含有アミン化合物と、上記式（２）の両末端のＳｉ原子が水素原子を有する化学構造を有するジヒドロシラン化合物とを、ヒドロシリル化反応によって連結させることによって、上記セグメントＣ及びセグメントＢを含む共重合体を得ることができる。この場合、式（３）に対応するジオレフィン含有アミン化合物のみを用いてジヒドロシラン化合物と反応させると直鎖状の共重合体が得られ、さらに式（３’）に対応するトリオレフィン含有アミン化合物を併用することにより、分岐状共重合体を得ることができる。オレフィンとヒドロシランとの間のヒドロシリル化反応は公知であり、例えば、白金系触媒又はラジカル開始剤などを用いることによって容易に行うことができる。白金触媒を用いることが好ましく、テトラメチルジビニルシロキサン白金錯体を用いることが特に好ましい。反応温度及び反応時間は、適宜、好ましい条件を容易に定めることができる。
【００３２】
このようにして得られるセグメントＣとシロキサンセグメントＢとを含む共重合体をさらにヨウ化炭化水素系化合物であるＲ１Ｉと反応させることにより、上記セグメントＡとセグメントＢとを含む共重合体が得られる。このとき、セグメントＣのモル当量とそれに反応させるＲ１Ｉのモル当量の比は１：１である場合に限られず、適宜所望する割合でＲ１Ｉを用いることができ、それによって得られる電解質の性質を調節することができる。
【００３３】
Ｒ１ＩのＲ1基は上述したとおりの置換又は非置換の一価の炭化水素基であり、Ｒ１Ｉとしては、ヨウ化メチル、ヨウ化エチル、及びヨウ化ヘキシルが特に好ましい。
本発明においては、Ｒ１Ｉは１種を用いることも、又は２種以上の化合物を併用することもできる。
【００３４】
本発明の電解質は、上述のセグメントＣ、セグメントＢ、及びＲ１Ｉの化学構造を変えることによって、様々な化学構造を有するセグメントＡ及びセグメントＢを含む共重合体が得られ、これによってもまた得られる電解質の性質を調節することができる。
【００３５】
本発明の電解質は、色素増感型太陽電池用電解質として特に優れた特性を有するが、実際に太陽電池用電解質として用いる場合は、太陽電池を作製するときに、色素を吸着させた多孔質半導体層上において上記セグメントＣとシロキサンセグメントＢとを含む共重合体とＲ１Ｉとを反応させることが好ましい。この点については後述する。
【００３６】
上記セグメントＡとセグメントＢとを含む共重合体とヨウ素とを含む上記電解質には、さらにその他の添加剤を加えることができ、添加剤を適切に選択することによって電解質のさらなる性能向上を図ることができる。たとえば、本電解質にイオン性のヨウ化物を添加し且つ溶解することによって酸化還元対濃度を調節（増加させる）ことができる。また、本電解質に、本電解質を膨潤させうるイオン性液体を添加することにより、本電解質のガラス転移温度を制御し（低下させ）、電解質中のイオン輸送速度を高めることができる。
【００３７】
上記イオン性ヨウ化物としては、ヨウ化リチウム及びヨウ化カリウムなどのアルカリ金属ヨウ化物；ヨウ化テトラメチルアンモニウム、ヨウ化テトラエチルアンモニウム、ヨウ化テトラn-ブチルアンモニウム、ヨウ化トリn-ブチルメチルアンモニウム、及びヨウ化トリメチルベンジルアンモニウムなどのヨウ化四級アンモニウム；ヨウ化N-メチル-N’-エチルイミダゾリウム、及びヨウ化N-メチル-N’-n-ブチルイミダゾリウムなどのヨウ化N,N’-ジアルキルイミダゾリウム；並びに、ヨウ化N-メチル-ピリジニウム、及びヨウ化N-n-ブチルピリジニウムなどのヨウ化N-アルキルピリジニウムを例示できる。
【００３８】
上記イオン液体としては、四フッ化ホウ素酸N-メチル-N’-エチルイミダゾリウム、六フッ化リン素酸N-メチル-N’-n-ブチルイミダゾリウム、及びN-メチル-N’-n-ブチルイミダゾリウムビス（トリフルオロメチルスルホニル）イミドなどのN,N’-ジアルキルミダゾリウム系イオン液体；四フッ化ホウ素酸トリメチルn-ブチルアンモニウム、六フッ化リン素酸メチルエチルピロリジニウム、及びトリメチル（メトキシエチル）アンモニウムビス（トリフルオロメチルスルホニル）イミドなどの四級アンモニウム系イオン液体；四フッ化ホウ素酸N-メチルピリジニウム、六フッ化リン素酸N-エチルピコリニウム、及びN-メトキシエチルピリジニウムビス（トリフルオロメチルスルホニル）イミドなどのピリジニウム系イオン液体を例示できる。
【００３９】
本発明の上記共重合体とヨウ素とを含む電解質に、イオン性ヨウ化物及びイオン性液体からなる群から選択される化合物を添加する場合は、得られる混合物が所望する物理的及び化学的特性を有する範囲の量で用いることができ、その量は特に限定されないが、通常はイオン性ヨウ化物及び／又はイオン性液体は、得られる全電解質重量に対して５０重量％以下の量で用いることが、所望する特性が得られやすいことから好ましい。
さらに必要に応じて本発明の電解質にはその他の添加剤を添加してもよい。
【００４０】
（色素増感型太陽電池用電解質の基板上での調製方法）
本発明の電解質を用いる色素増感型太陽電池の具体的構成の代表例としては、図１に示した構成（断面図）が挙げられる。図１においては、基板１上に透明電極すなわち透明導電膜２が配置され、この透明導電膜２の上に分光増感色素を吸着させた多孔性半導体層３が形成されている。この色素増感型多孔性半導体層３に相対向する位置に、間隙をおいて対向電極となる導電性基板４が配置され、さらに多孔性半導体層３と導電性基板４との間に電解質６が配置され且つ側部が封止材５によって封止されている。
【００４１】
基板１は、太陽電池分野では通常、透明基板といわれるものであって、太陽電池において光入射側の基板として用いたときに、光電変換に利用される光の波長領域において充分な光透過性を有するものであればよく、特に材料は限定されない。具体的な基板１（透明基板）としては、例えば、ガラス、プラスチック、及び無機物透明結晶体などから選択した材料を用いることができる。
【００４２】
透明導電膜２についてもその材料は特に限定されないが、例えばＩＴＯ（インジウム−錫酸化物）、ＳｎＯ２、ＩＺＯ、及びＦＴＯなどから選択される透明導電膜が好ましい。これらの電極の基板上への形成は公知の方法を用いて行うことができ、例えば真空蒸着等の方法で形成可能であり、所望する任意の厚さの透明導電膜２を形成できる。 
【００４３】
透明導電膜２の上に多孔性半導体層を形成し、さらに多孔性半導体膜に分光増感色素を吸着させる。
多孔性半導体層は多孔性であることが好ましく、半導体としては、酸化チタン、酸化亜鉛、酸化タングステン、チタン酸バリウム、チタン酸ストロンチウム、及び硫化カドミウムなどの公知の金属酸化物半導体材料を用いることができる。半導体は多孔性であることが好ましく、粒子状及び膜状などの種々の形態のものを用いることができる。本発明においては、透明導電膜２上に膜状の多孔質半導体層を形成することが特に好ましい。これらの半導体材料は、２種類以上を混合して用いることもできる。これらの中では、光エネルギーから電気エネルギーへの変換効率の高さ、材料自体の安定性、及び材料の安全性などの点から酸化チタンが特に好ましく、多孔質の酸化チタン（チタニア）が特に好ましい。本発明に用いることのできる酸化チタン半導体の例としては、アナターゼ型酸化チタン、ルチル型酸化チタン、無定形酸化チタン、メタチタン酸、及びオルソチタン酸などの種々の酸化チタン、並びに含酸化チタン複合体などが挙げられ、これらから選択した１種類を用いてもよく、２種類以上を併用することもできる。  
【００４４】
膜状の多孔性半導体を透明導電膜２上に形成する方法としては、公知の方法を使用することができる。具体的には、（１）透明導電膜２上に半導体粒子を含有する懸濁液を塗布し、乾燥・焼成する方法、（２）透明導電膜２上に、所望の原料ガスを用いてＣＶＤ法又はＭＯＣＶＤ法などを使用して半導体膜を成膜する方法、（３）固体半導体を用いたＰＶＤ法、蒸着法、及びスパッタリング法などにより、又はゾル−ゲル法などにより半導体膜を形成する方法、及び、（４）電気化学的酸化還元反応により形成する方法などが挙げられる。
【００４５】
多孔性半導体層の膜厚は、特に限定されるものではないが、膜の光透過性及び得られる太陽電池の光−電気エネルギー変換効率を高めるために、０．５〜２０μｍ程度が好ましい。またエネルギー変換効率を向上させるためには、多孔性半導体に、後述する色素をより多く吸着させることが必要である。このために、多孔性半導体の比表面積が大きいことが好ましく、１０〜２００ｍ２／ｇ程度、又はそれ以上の比表面積を有するものが好ましい。
【００４６】
粒子状の多孔質半導体を透明導電膜２上に塗布し、乾燥及び焼成する場合は、粒子状の半導体としては、市販されているものから適切な平均粒径、例えば１ｎｍ〜５００ｎｍ程度の平均粒径を有するものを用いることが好ましい。多孔質半導体粒子は、一種又は二種以上を併用してもよい。粒子状の化合物半導体なども用いることができる。粒子状の多孔質半導体を溶媒に懸濁し、透明導電膜２上に塗布し、さらに乾燥及び焼成する。半導体微粒子を懸濁させるために用いる溶媒としては、例えば、エチレングリコールモノメチルエーテルなどのグライム系溶媒、イソプロピルアルコールなどのアルコール系溶媒、イソプロピルアルコール／トルエンなどの混合溶媒、及び水などが挙げられる。
【００４７】
透明導電膜２上に塗布した粒子状多孔質半導体の乾燥及び焼成は、用いる基板や半導体粒子の種類に応じて、温度、時間、及び雰囲気ガスなどを適宜好ましい条件に調整して行う。一般的な例では、大気下又は不活性ガス雰囲気下、５０〜８００℃程度の温度範囲で、１０秒から１２時間程度、乾燥及び焼成を行う。この乾燥及び焼成は、単一の温度で１回のみ行ってもよく、又は温度を変えて２回以上行うこともできる。
【００４８】
こうして形成した多孔性半導体層に分光増感色素（以下、単に「色素」とも記す。）を吸着させる。多孔性半導体層上に色素を吸着させる方法としては、例えば多孔性半導体層に、色素を含む溶液を塗布する方法、及び多孔質半導体層を形成した基板１を、色素を含む溶液に浸漬する方法などが挙げられる。
【００４９】
分光増感色素として用いることができる色素は、可視光領域及び／又は赤外光領域に吸収を有し、且つ、多孔質半導体層に強く吸着させるために、色素分子中にカルボキシル基、アルコキシ基、ヒドロキシル基、ヒドロキシアルキル基、スルホン酸基、エステル基、メルカプト基、及びホスホニル基などからなる群から選択される「インターロック基」を有するものが好ましい。
【００５０】
インターロック基は、励起状態の色素と多孔質半導体の導電帯との間の電子移動を容易にする電気的結合をもたらすものである。これらインターロック基を含有する色素としては、例えば、ルテニウムビピリジン系色素、アゾ系色素、キノン系色素、キノンイミン系色素、キナクリドン系色素、スクアリリウム系色素、シアニン系色素、メロシアニン系色素、トリフェニルメタン系色素、キサンテン系色素、ポルフィリン系色素、フタロシアニン系色素、ペリレン系色素、インジゴ系色素、及びナフタロシアニン系色素などが挙げられる。 
【００５１】
色素を溶解するための溶媒の例としては、エタノールなどのアルコール系、アセトンなどのケトン系、ジエチルエーテル及びテトラヒドロフランなどのエーテル類、アセトニトリルなどの窒素化合物、クロロホルムなどのハロゲン化脂肪族炭化水素、ヘキサンなどの脂肪族炭化水素、ベンゼンなどの芳香族炭化水素、並びに酢酸エチルなどのエステル類などが挙げられる。 
【００５２】
溶液中の色素濃度は、用いる色素の種類及び溶媒の種類により適宜好ましい濃度に調整することができ、多孔質半導体層への色素の吸着力を向上させるためには、ある程度高濃度である方が好ましい。色素の濃度は、例えば、５×１０−５モル／リットル以上の濃度であることが好ましい。
【００５３】
浸漬法によって色素を多孔質半導体層に吸着させる場合は、色素を含む溶液中に多孔質半導体層を浸漬するときの溶液温度及び雰囲気の温度及び圧力は特に限定されず、例えば温度は室温程度、かつ圧力は大気圧下が挙げられ、浸漬時間は、用いる色素、溶媒の種類、及び溶液の濃度などにしたがって適宜調整して、充分な量の色素を多孔質半導体層に吸着させることが好ましい。なお、多孔質半導体層への色素の吸着を効果的に行うには加熱下にて色素溶液中に多孔質半導体層を浸漬することが好ましい。 
【００５４】
［本発明の電解質層の形成方法］
色素増感型太陽電池に用いる本発明の電解質は、上記セグメントＡと上記セグメントＢとを含む共重合体とヨウ素とを含む電解質と、所望により任意選択でさらにイオン性ヨウ化物及びイオン性液体からなる群から選択された化合物とを含有するものであることが好ましい。本電解質を含む層を上記多孔質半導体層上に形成させる方法としては、上記式（３）で表される三級アミンセグメントＣの１種以上と上記セグメントＢとを含む共重合体と、上記式（４）で表されるヨウ化炭化水素系化合物（Ｒ１Ｉ）及びヨウ素（Ｉ２）とを含み、さらに任意選択でイオン性ヨウ化物及びイオン性液体からなる群から選択された化合物とを含んでもよい混合物を、上述した色素を吸着させた多孔質半導体層３に塗布などによって適用し、浸透させた後に加熱処理する方法が好ましい。この場合、前記混合物を、アセトニトリルなどの揮発性極性溶剤に溶解し、得られる溶液を、色素を吸着させた多孔質半導体層３上にキャスト法などの公知の方法でコーティングし、さらに溶剤を除去して、多孔質半導体層上で電解質６の層を形成させることができる。このとき、ヨウ素は溶剤除去後に電解質層に添加することができる。溶剤の除去は、減圧及び／又は加熱することによって迅速に行うことができる。この方法を用いることにより、電解質が多孔質半導体層に浸透し、電解質と多孔質半導体との間の良好な密着状態が得られる。
【００５５】
特に、Ｒ１Ｉと反応させた場合にアルキル化反応速度が比較的遅い三級アミン官能基を有する三級アミンセグメントＣとシロキサンセグメントＢとを含む共重合体と、ヨウ化炭化水素系化合物（Ｒ１Ｉ）及びヨウ素を含み、そして任意選択でイオン性ヨウ化物及びイオン液体からなる群から選択される化合物を含んでもよい混合物を、基板１上に形成された色素処理済み多孔質半導体層３上に塗布し、その上に導電性基板（対極）４を貼り合わせた後、加熱することによって、三級アミン官能基の四級化反応を行うことが好ましい。この方法を用いることによって、多孔質半導体への浸透性と導電性基板表面への密着性に優れた色素増感型太陽電池用電解質層をその場で作製する事ができる。
【００５６】
色素増感型太陽電池用電解質として好ましい特性を得るために、本発明の電解質にさらにイオン性ヨウ化物及びイオン性液体からなる群から選択された化合物を用いる場合には、その量は全電解質重量に対して５０重量％以下であることが好ましい。
【００５７】
以上のようにして形成した電解質６の層の上には上述のように対向電極となる導電性基板４を配置するが、導電性基板４の材料は特に限定されず、当分野で公知の材料を用いることができる。電解質層と接する導電性基板４の面には、腐食性の低い導電性材料、例えば、白金膜を配置してもよい。
【００５８】
さらに、このようにして得られた、基板１と導電性基板４とこれら基板に挟まれた電解質６とを有する構成体の周囲を封止剤５で封止することが好ましい。用いる封止剤５は特に限定されず、当技術分野で公知の材料、例えばエポキシ樹脂などを用いることができる。  
【００５９】
本発明の代表的な構成を有する色素増感型太陽電池においては、色素を吸着させた多孔質半導体層３は、通常、色素を吸着させた多孔質の酸化チタン薄膜である。基板１及び透明導電膜２を透過してきた可視光によって、酸化チタン薄膜に吸着されている色素が励起され、励起された色素は電子を放出し、この電子が酸化チタン薄膜中の酸化チタン微粒子に受け渡されることによって光発電が起こる。
【００６０】
〔実施例〕
以下に本発明を実施例に基づいて説明するが、本発明は以下の実施例に限定されない。
【００６１】
［参考例１．三級アミンセグメントＣとシロキサンセグメントＢとを含む共重合体の合成］
N,N-ジアリルメチルアミンと1,1,3,3-テトラメチルジシロキサンの等モル混合物を、白金触媒を溶かしたトルエンに80℃でゆっくり滴下し、トルエンのリフラックス温度で反応を行った。上記混合物の滴下終了後、さらに１時間、８０℃で加熱した。その後、室温まで冷却し、反応液を活性炭で処理して白金を除去した。得られた溶液からトルエンならびに揮発性成分を100℃、真空下で除去し、三級アミンセグメントＣとシロキサンセグメントＢとを含む共重合体を得た。1H-NMR:/d6-ベンゼン溶液: 化学シフトppm (ピーク形状, ピークの相対強度); 0.064(s, 3.51), 0.53(t, 1.00), 1.49(m, 1.03), 2.07(s, 0.66), 2.27(t, 1.06)。
【００６２】
〔実施例１．窒素系イオン性セグメントＡとシロキサンセグメントＢとを含む共重合体の合成と色素増感型太陽電池の作製及び評価〕
上記参考例１で得た共重合体と、この共重合体のアミン基に対して1.7モル等量のヨウ化ヘキシルとを30℃で10時間反応させ四級アンモニウム塩含有セグメント（すなわち、窒素系イオン性セグメントＡ）とシロキサンセグメントＢとを含むイオン性共重合体を得た。このイオン性高分子を沈殿法によって精製した。
【００６３】
色素増感型太陽電池は次のように作製した。FTO導電性ガラスの透明導電体膜上に多孔質チタニアペーストを塗布し、450℃にて焼結し、次にN3色素（cis-ジ（チオシアナト）−Ｎ）ビス（２，２’−ビピリジル−４，４’−ジカルボキシラート）Ｒｕ(II)）を吸着させた。こうして得られた、色素を吸着した多孔質チタニア層上に、上記の沈殿法により精製したイオン性高分子と、このイオン性高分子に含まれるヨウ素イオンのモル数の４分の１に当たる量のヨウ素（Ｉ２）とをアセトニトリルに溶解して得られた溶液をキャスト法により塗布し、多孔質チタニア層に浸透させた。この塗布面上に、導電性高分子を塗布した導電性基板（対極）の導電性高分子が塗布された側の面を重ねて貼り合わせ、色素増感型太陽電池を得た。得られた太陽電池の評価試験は、ソーラーシミュレーターを用いた擬似太陽光下で行った。12.5 mW/cm2の擬似太陽光での発電効率は0.5%であった。
【００６４】
〔実施例２．色素増感型太陽電池の作製と評価〕
ヨウ化ヘキシルの代わりにヨウ化エチルを用いたほかは、上記実施例１と同様の方法にしたがって四級アンモニウム塩含有セグメント（すなわち、窒素系イオン性セグメントＡ）とシロキサンセグメントＢとを含む共重合体を合成した。この共重合体を用いて上記実施例同様の方法に従って色素増感型太陽電池を作製し、疑似太陽光下で評価試験を行った。この太陽電池の発電効率は、12.5 mW/cm2の擬似太陽光で0.2%であった。
【図面の簡単な説明】
【００６５】
【図１】色素増感型太陽電池の層構成の概略を示す断面の模式図である。
【符号の説明】
【００６６】
１・・・基板、２・・・透明導電膜、３・・・色素を吸着した多孔性半導体層、４・・・導電性基板、５・・・封止剤、６・・・電解質
【図１】
2007305324.tif 000016